(57)【要約】本発明は、マイクロベンド損失を制限すると共に比較的大きい有効面積を提供するシングルモード光導波路ファイバプロファイル（１８、２０、２２、２４）を目的とする。大きな有効面積は、伝搬された光パワーを導波路中心から離してシフトするように導波路ファイバのコアを構成した結果である。ピンアレイまたは２０ｍｍのマンドレルテストにより測定されるような、マクロベンド損失は、導波路の中心コア領域を包囲するパワー制限屈折率凹部（２４）によって低く維持される。更に、低い減衰が得られ、カットオフ波長は、約１２５０ｎｍから１７００ｎｍまでの波長帯域に通信動作ウインドウを提供するように制御される。
2004500590.tif 000002
【特許請求の範囲】
【請求項１】
クラッド層と接触して包囲されているコア領域を有し、コア領域及びクラッド層の各々はそれぞれ屈折率プロファイルを有して導波路ファイバを介して光を案内するように構成され、
コア領域は、少なくとも２つのセグメントを含む中心領域からなり、前記中心領域を包囲し、パワー制限凹部は内径及び外径を有し、
導波路ファイバを介して案内される光は、１０ミクロン半径点でのパワーに対する導波路の２５μｍ半径点でのパワーの比が約１×１０−４よりも小さいことに特徴を有する１５５０ｎｍでのパワー分布を有することを特徴とするシングルモード光導波路ファイバ。
【請求項２】
前記ファイバは０．２２ｄＢ／ｋｍ以下の減衰を呈することを特徴とする請求項１記載のシングルモード導波路。
【請求項３】
ファイバは、１２５０ｎｍから１７００ｎｍまでの波長帯域で動作するように設計されていることを特徴とする請求項１記載のシングルモード導波路。
【請求項４】
ファイバは、１５２０ｎｍから１６５０ｎｍまでの波長帯域で動作するように設計されていることを特徴とする請求項１記載のシングルモード導波路。
【請求項５】
パワー制限凹部は、約０．７５μｍから１３μｍまでの範囲の幅、最小約１２μｍの内径、約−０．０５％から−０．８０％までの範囲の相対屈折率を有することを特徴とする請求項１記載のシングルモード導波路。
【請求項６】
パワー制限凹部は、導波路の中心線からパワー制限凹部の幾何学中心まで約１２．５μｍから２２μｍまでの半径を有することを特徴とする請求項５記載のシングルモード導波路。
【請求項７】
有効面積は、最小約６０μｍ２であり、ファイバカットオフ波長は、約１４５０ｎｍから１９００ｎｍまでの範囲にあることを特徴とする先行する請求項の任意の１に記載のシングルモード光導波路。
【請求項８】
前記中心領域は、３つのセグメントからなり、前記セグメントの各々は、それぞれ屈折率プロファイル、内径及び外径、導波路中心から始まり外方にカウントして、相対屈折率パーセントΔ０％、Δ１％、Δ２％を有し、
各屈折率プロファイルは、α−プロファイル、ステップ、角の丸いステップ、台形、角の丸い台形からなるグループから選択され、Δ０％＞Δ１％＞Δ２％であることを特徴とする請求項１記載のシングルモード導波路。
【請求項９】
パワー制限凹部の相対屈折率Δｐ％は負であることを特徴とする請求項８記載のシングルモード導波路。
【請求項１０】
Δ０％は０．３５から０．４５％までの範囲にあり、Δ１％は０から０．０５％までの範囲にあり、Δ２％は０．０６から０．１５％までの範囲にあり、Δｐ％は−０．０５から−０．８０％までの範囲にあることを特徴とする請求項８記載のシングルモード導波路。
【請求項１１】
ファイバは、７５μｍ２以上の有効面積を呈することを特徴とする請求項１０記載のシングルモード導波路。
【請求項１２】
ファイバは、８０μｍ２以上の有効面積を呈することを特徴とすることを特徴とする請求項１０記載のシングルモード導波路。
【請求項１３】
導波路中心で始まり外側に向けてカウントして、第１セグメントの半径は３から５μｍまでの範囲にあり、第２セグメントの外径は７から９μｍまでの範囲にあり、第３セグメントの外径は９μｍから１３μｍまでの範囲にあり、パワー制限凹部の幾何学中心半径は１９μｍから２１μｍまでの範囲にあり、パワー制限凹部の幅は３μｍから１０μｍまでの範囲にあることを特徴とする請求項１０記載のシングルモード導波路。
【請求項１４】
１０ミクロン半径ポイントでのパワーに対するパワー制限凹部の外径でのパワーの比は、約３×１０−５より小であることを特徴とする請求項１３記載のシングルモード導波路。
【請求項１５】
有効面積は、最小約７５μｍ２であることを特徴とする請求項１４記載のシングルモード導波路。
【請求項１６】
前記中心領域は、３つのセグメントからなり、前記セグメントの各々は屈折率プロファイル、内径及び外径、導波路中心で始まり外側に向けてカウントした相対屈折率パーセントΔ０％、Δ１％、Δ２％、を有し、
各屈折率プロファイルは、α−プロファイル、ステップ、角の丸いステップ、台形、角の丸い台形からなるグループから選択され、Δ０％＞Δ２％＞Δ１％であり、Δ１％は負であることを特徴とする請求項１記載のシングルモード導波路。
【請求項１７】
パワー制限凹部の相対屈折率Δｐ％は、負であることを特徴とする請求項１６記載のシングルモード導波路。
【請求項１８】
Δ０％は、０．５から０．６％の範囲内にあり、Δ１％は、約−０．０２５％から０．０１％の範囲内にあり、Δ２％は、０．０６から０．３０％の範囲内にあり、Δｐ％は、−０．０５％から−０．８０％の範囲内にあることを特徴とする請求項１７記載のシングルモード導波路。
【請求項１９】
導波路中心で始まり外方にカウントして、第１セグメントの半径は２．０から４．５μｍまでの範囲にあり、第２セグメントの外径は５から９μｍまでの範囲にあり、第３セグメントの外径は１１μｍから１６μｍまでの範囲内にあり、パワー制限凹部の幾何学的中心径は１４μｍから２０μｍまでの範囲内にあり、パワー制限凹部の幅は３μｍから１０μｍまでの範囲内にあることを特徴とする請求項１８記載のシングルモード導波路。
【請求項２０】
有効面積は、最小６５μｍ２であることを特徴とする請求項１９記載のシングルモード導波路。
【請求項２１】
１０ミクロン半径ポイントでのパワーに対するパワー制限凹部の外径でのパワーの比は、約１．４×１０−５よりも小であることを特徴とする請求項２０記載のシングルモード導波路。
【請求項２２】
前記中心領域は、４つのセグメントからなり、前記セグメントの各々は、それぞれ屈折率プロファイル、内径及び外径、導波路中心で開始されて外方にカウントする、相対屈折率パーセントΔ０％、Δ１％、Δ２％、Δ３％を有し、
各屈折率プロファイルは、α−プロファイル、ステップ、角の丸いステップ、台形、角の丸い台形からなるグループから選択され、Δ０％＞Δ２％＞Δ１％≧Δ３％であることを特徴とする請求項１記載のシングルモード導波路。
【請求項２３】
パワー制限凹部の相対屈折率Δｐ％は負であることを特徴とする請求項２２記載のシングルモード導波路。
【請求項２４】
Δ０％は０．５３％から０．６５％までの範囲内にあり、Δ１％は０から０．０６５％までの範囲内にあり、Δ２％は０．１０％から０．７０％までの範囲内にあり、Δ３％は０から０．０５％までの範囲内にあり、Δｐ％は−０．０５％から−０．８０％までの範囲内にあることを特徴とする請求項２２記載のシングルモード導波路。
【請求項２５】
ファイバは、６５μｍ２以上の有効面積を呈することを特徴とする請求項２４記載のシングルモード導波路。
【請求項２６】
ファイバは、７０μｍ２以上の有効面積を呈することを特徴とする請求項２４記載のシングルモード導波路。
【請求項２７】
導波路の中心から始めて外側に向けてカウントして、第１セグメントの半径は２．０μｍから２．５μｍまでの範囲内にあり、第３セグメントの中心径は８．８μｍから１１．８μｍまでの範囲内にあり、第３セグメントの幅は０．３０μｍから９μｍまでの範囲内にあり、パワー制限凹部の内側中心径は１２μｍから１９．５μｍまでの範囲内にあり、パワー制限凹部の外径は１７μｍから２５μｍまでの範囲内にあることを特徴とする請求項２４記載のシングルモード導波路。
【請求項２８】
１０ミクロン半径ポイントでのパワーに対するパワー制限凹部の外径でのパワーの比は、８×１０−５より小であることを特徴とする請求項２７記載のシングルモード導波路。
【請求項２９】
Δ０％は０．５０％から０．６０％までの範囲内にあり、Δ１％は０から０．１０％までの範囲内にあり、Δ２％は０．２０％から０．３０％までの範囲内にあり、Δ３％は０から０．０５％までの範囲内にあり、Δｐ％は−０．０５％から−０．８０％までの範囲内にあることを特徴とする請求項２２記載のシングルモードファイバ。
【請求項３０】
Δｐ％は−０．２％から−０．８％までの範囲内にあることを特徴とする請求項２９記載のシングルモードファイバ。
【請求項３１】
Δｐ％は−０．２５％より小であることを特徴とする請求項３０記載のシングルモードファイバ。
【請求項３２】
導波路中心で始まり外側にカウントして、第１セグメントの外径は２．４μｍから３．０μｍまでの範囲内にあり、第２セグメントの外径は８．４μｍから９．７μｍまでの範囲内にあり、第３セグメントの外径は１０．３μｍから１２．６μｍまでの範囲内にあり、第３セグメントの外径は１４．５μｍから１６．５μｍまでの範囲内にあり、パワー制限凹部の中心径は１６．５μｍから２０．２μｍまでの範囲内にあり、パワー制限凹部の幅は０．７５μｍから１３μｍまでの範囲内にあることを特徴とする請求項２９記載のシングルモードファイバ。
【請求項３３】
クラッド層と接触して包囲されたコア領域を有し、コア領域とクラッド層とはそれぞれ屈折率プロファイルを有して導波路ファイバを介して光を案内するように構成され、
コア領域は、少なくとも２つのセグメントを含む中心領域と、前記中心領域を包囲し、外径を有するパワー制限凹部とを有し、
有効面積は、最小約６０μｍ２であり、ピンアレイベンド損失は約６５ｄＢよりも小であることを特徴とするシングルモード光導波路ファイバ。
【請求項３４】
減衰は、最大０．２５ｄＢ／ｋｍであることを特徴とする請求項３３記載のシングルモード導波路。
【請求項３５】
モードフィールド直径は約９μｍよりも大であることを特徴とする請求項３４記載のシングルモード導波路。
【請求項３６】
前記パワー制限凹部の外径は、約１４μｍから２５μｍまでの範囲内にあることを特徴とする請求項３３記載のシングルモード導波路。
【請求項３７】
クラッド層と接触して包囲されたコア領域を有し、コア領域とクラッド層とはそれぞれ屈折率プロファイルを有して導波路ファイバを介して光を案内するように構成され、
コア領域は、少なくとも２つのセグメントを含む中心領域と、前記中心領域を包囲し、外径を有するパワー制限凹部とを有し、
有効面積は、最小約６０μｍ２であり、ピンアレイベンド損失は約２２ｄＢよりも小であり、２０ｍｍのマンドレルベンド損失は約１１ｄＢ／ｍよりも小であることを特徴とするシングルモード光導波路ファイバ。
【請求項３８】
減衰は、最大０．２５ｄＢ／ｋｍであることを特徴とする請求項３７記載のシングルモード導波路。
【請求項３９】
クラッド層と接触して包囲されたコア領域を有し、コア領域とクラッド層とはそれぞれ屈折率プロファイルを有して導波路ファイバを介して光を案内するように構成され、
コア領域は、少なくとも２つのセグメントを含む中心領域と、前記中心領域を包囲し、０．７５μｍから１３μｍまでの範囲内の幅を有するパワー制限凹部とを有し、
コア及びクラッドの屈折率プロファイルの各々は、１５２０ｎｍから１６５０ｎｍまでの波長帯域で信号を案内するように設計されていることを特徴とするシングルモード光導波路。
【請求項４０】
パワー制限凹部は、導波路の中心から測定された約１４μｍから２５μｍまでの範囲内の外径を有することを特徴とする請求項３９記載のシングルモード導波路。
【請求項４１】
有効面積は、最小約６０μｍ２であることを特徴とする請求項３９記載のシングルモード導波路。
【請求項４２】
ファイバのカットオフ波長は、約１４５０ｎｍから１９００ｎｍまでの範囲内にあることを特徴とする請求項１乃至４１の任意の１に記載のシングルモード導波路。
【請求項４３】
ファイバは、２５０μｍから３１０μｍまでの範囲内の直径を有する前記クラッド層を包囲する少なくとも１つのポリマコーティングをさらに有することを特徴とする請求項１乃至４１記載のシングルモード導波路。
【発明の詳細な説明】
【０００１】
【関連出願の説明】
本出願は、１９９９年７月２７日に出願された米国仮特許出願第６０／１４５，７５９号および１９９９年１１月１６日に出願された米国仮出願第６０／１６５，８３３号の利益を請求する。
【０００２】
【技術分野】
本発明は、折曲に対する耐性が改善された光導波路ファイバに関し、特に、大きな有効面積と、１５５０ｎｍ動作ウインドウでの負の全分散とを有し、さらにマクロベンドおよびマイクロベンドに対する耐性が改善された導波路ファイバに関する。
【０００３】
【技術背景】
大きな有効面積を有する導波路は、高出力システムの信号劣化を引き起こし得る自己位相変調と、４光波混合と、クロス位相変調と、非線形散乱プロセスとを含む、非線形光学効果を減らす。一般に、これらの非線形効果の数学的な記述は、比（Ｐ／Ａｅｆｆ）を含む。但し、Ｐは、光パワーである。例えば、非線形光学効果は、ｅｘｐ［ＰｘＬｅｆｆ／Ａｅｆｆ］の項を含む式に従う。但し、Ｌｅｆｆは、有効な長さである。このように、Ａｅｆｆの増加は、導波路を伝搬する光信号の低下の一因となる、非線形効果の減少を生ずる。
【０００４】
長距離に亘るより大きな情報容量に対する通信業界の条件は、再生器の無い状態で、シングルモードファイバ屈折率プロファイル設計の再評価につながる。
この再評価の焦点は、約１５５０ｎｍあたりの低減衰動作波長範囲、すなわち約１２５０ｎｍから１７００ｎｍまでの範囲に対して最適化され且つ上記のような非線形効果を減らす光導波路を提供することになった。更に、導波路は、光増幅器と互換性を持つべきであり、高強度や疲労抵抗、折曲抵抗等の現在展開されている光導波路の望ましい特性を保持すべきである。
【０００５】
少なくとも２つの異なる屈折率セグメントを有する導波路ファイバが、充分な柔軟性を有して、高性能導波路ファイバシステムの基準を満たしたりまたは係る基準を越え低ることが見いだされた。セグメント化されたコア設計の類は、バガバチュウラ（Ｂｈａｇａｖａｔｕｌａ）の米国特許第４，７１５，６７９号に詳細に開示されている。
【０００６】
導波路の有効面積は、一般に、ファイバの光パワー分布を導波路ファイバの中心線から外側にシフトさせてパワー密度を減少させるような屈折率分布を設計することによって増加される。しかし、パワー分布をコアの端部方向へ外側に移動させる際、導波路は、ファイバの折曲によるパワー損失に対してより影響を受けやすくなる。
【０００７】
折曲損失が、インストールプロセスと同様にケーブル配線プロセスに起こることが分かった。いくつかの導波路ファイバの用途において、導波路の少なくとも一部分がコイルとして、例えば中継箱にインストールされる。
マクロベンドおよびマイクロベンドに対して所望の耐性を維持しながらも、有効面積Ａｅｆｆを増加させることによって、屈折率の非線形項を減らす光導波路ファイバに対する需要が存在する。
【０００８】
【定義】
以下の定義は、当該分野において一般的に合意されたものである。
−　屈折率プロファイルは、屈折率と導波路ファイバ半径との関係である。
−　セグメント化コアは、少なくとも第１および第２の導波路ファイバコア部分すなわちセグメントに分割されたものである。各部分すなわちセグメントは、特定の半径方向の長さに沿って配置されて、導波路ファイバの中心線に関して実質的に対称であり、関連する屈折率プロファイルを有する。
【０００９】
−　コアのセグメントの半径は、セグメントの開始点及び終了点の各々で各屈折率に関して定義されている。本発明において用いられる半径の定義を、図１を参照して説明する。図１において、中心屈折率セグメント１０の半径は、導波路の中心線から、プロファイルがα−プロファイルのセグメント１２になるポイントまで延在する長さ２である。すなわち、このポイントは、半径曲線に対する屈折率がα−プロファイルに対して後述する式に従い始めるところである。セグメント１２の外径４は、中心線から、α−プロファイルの外挿された下方に傾斜する部分がプロファイルセグメント１４の外挿された延長部と交差する半径方向のポイントまで延在する。この定義は、α−プロファイルやステップ屈折率プロファイル等の他の中心セグメントに容易に適用される。更に、この定義は、第２のセグメントがα−プロファイル以外の形状を有する場合に容易に適用される。他の中心セグメントの形状が使用される場合、半径は別の図面に示す。セグメント１４の半径６は、中心線から、Δ％がセグメント１６のΔ％の最大値の半分になる半径方向のポイントまで延在する。更なるセグメントの半径は、最終のコアセグメントに達するまでセグメント１４のそれと同様に定義される。セグメント１６、すなわち図１に示すようにコアの最終セグメント、の中間点の半径８は、中心線から、セグメントの幅の中間点まで測定される。セグメント１６等のセグメントの幅は、セグメント１６の反対部分で２つの半Δ％値の間で延在する。ファイバのクラッド層を図１の１７で示す。
【００１０】
本発明にて示す定義は、機能的導波路特性が与えられた屈折率プロファイルを予測するために使用されるコンピュータモデルと適合するものである。このモデルは、機能特性の予め選択されたセットを有する屈折率プロファイルの系統を提供する逆のものに対しても使用することができる。
−　有効面積は、
【００１１】
【数１】
2004500590.tif 000003
【００１２】
但し、積分限界は０から無限大であり、Ｅは導波路で伝搬される光に関係する電場である。有効直径Ｄｅｆｆは次式で定義される。
【００１３】
【数２】
2004500590.tif 000004
【００１４】
−　相対屈折率パーセントは次式であらわされる。
【００１５】
【数３】
2004500590.tif 000005
【００１６】
但し、ｎｉは他に指定されなければ領域ｉにおける最大屈折率であり、ｎｃは他に指定されなければクラッド領域の平均屈折率である。
−　用語「α−プロファイル」は、屈折率プロファイルを指し、Δ（ｂ）％に関して表現される。但しｂは半径であり、次式を満たす。
【００１７】
【数４】
2004500590.tif 000006
【００１８】
但し、ｂ０はΔ（ｂ）％が最大になるポイントであり、ｂ１はΔ（ｂ）％がゼロになポイントであり、ｂはｂｉ≦ｂ≦ｂｆの範囲内にある。デルタは上記の如く定義され、ｂｉはα−プロファイルの開始ポイントであり、ｂｆはα−プロファイルの最終ポイントであり、αは実数のべき指数である。α−プロファイルの開始及び最終のポイントが選択されて、コンピュータモデルへと入力される。本発明において使用されるように、α−プロファイルがステップ屈折率プロファイルや任意のプロファイル形状のよって先行される場合、α−プロファイルの開始点は、α−プロファイルとステップや他のプロファイルとの交点である。
【００１９】
モデルにおいて、隣接プロファイルセグメントのプロファイルを伴うα−プロファイルの平滑な接合を生じさせるために、式は次式のように書き直される。
【００２０】
【数５】
2004500590.tif 000007
【００２１】
但し、ｂａは隣接セグメントの第１ポイントである。
−　ピンアレイ折曲テストが、折曲に対する導波路ファイバの相対抵抗を比較するために使用される。このテストを実施するために、減衰損失が、本質的に誘導されない折曲損失を伴う導波路ファイバに対して測定される。導波路ファイバは、次に、再度測定された減衰とピンアレイとを中心に織り込まれる。折曲によって誘導された損失は、２つの減衰測定値の差である。ピンアレイは、単一の列に配列されるとともに平坦な表面上の固定された垂直位置に保持される１０個の円筒形ピンのセットである。ピンの間隔は中心と中心との間で５ｍｍである。ピンの直径は０．６７ｍｍである。導波路ファイバは、隣接ピンの反対側部を通過するようになっている。テストの間、導波路ファイバは、導波路がピンの周縁部の一部に適合するのに十分な張力の元に配置される。
【００２２】
別の折曲テストは、予め選択された半径の１つ以上のマンドレルを中心に巻回されたファイバを含む。この用途では、使用されるマクロベンドテストは、約直径２０ｍｍのマンドレルを中心とする導波路の１回の巻回によって誘起される損失である。
−　本発明にて引用される別のベンドテストは、横方向負荷テストである。このマイクロベンドテストにおいて、規定された長さの導波路が２つの平坦なプレートの間に配置される。＃７０ワイヤメッシュがプレートの１つに取り付けられる。（マーケットコード＃７０メッシュは０．１７８ｍｍの直径を有するワイヤから作製されたスクリーンを表す。このスクリーンの開口は一側の長さが０．１８５ｍｍの正方形である。）周知の長さの導波路ファイバが、プレート間に挟まれ、プレートが３０ニュートンの力によって共に押圧されている間に基準減衰が測定される。次に、７０ニュートンの力がプレートに印加されて、単位ｄＢ／ｍの減衰の増加が測定される。減衰のこの増加は、導波路の横方向負荷減衰である。
【００２３】
【発明の概要】
本発明の１の概念は、パワー制限凹部（ＰＬＤ：ｐｏｗｅｒ ｌｉｍｉｔｉｎｇ ｄｅｐｒｅｓｓｉｏｎ）によって包囲された少なくとも２つのセグメントを有するコアの中心領域と、包囲しているクラッド層とを含む、セグメント化されたコアを有するシングルモード光導波路ファイバである。電力制限凹部は、最後のコアであり、故に、これはクラッド層と接触している。ＰＬＤの相対屈折率は、ＰＬＤの内側境界を形成するコア部の屈折率よりも小さく、ＰＬＤの外側境界を形成するクラッド部の屈折率よりも小さい。コア及びクラッドのプロファイル、特にＰＬＤプロファイルを画定するパラメータは、好ましくは、１５５０ｎｍ＋／−１０ｎｍの波長で、約１×１０−４よりも大であり、好ましくは最大約５×１０−５、より好ましくは最大約５×１０−６のパワー比を提供するように選択され、パワー比は、中心線から１０μｍの半径位置で導波路にて伝搬された光パワーによって除算された、導波路中心線から２５μｍの半径位置にて導波路内を伝搬される光パワーである。動作波長の範囲は、好ましくは約１２５０ｎｍから１７００ｎｍまでである。動作のより好ましい範囲は、１５２０ｎｍから１６５０ｎｍまでである。ＰＬＤの内径は、好ましくは約１２μｍより大きい。導波路ファイバの中心線からＰＬＤの幅の中間点に引かれた半径は、好ましくは１２．５μｍから２２μｍまでの範囲内にある。ＰＬＤの幅は、約０．７５μｍから１３μｍまでの範囲内であり、好ましくは約３μｍから１０μｍの範囲である。
【００２４】
ＰＬＤの幅及び相対屈折率は、好ましくはそれぞれ約０．７５μｍから１３μｍまでの範囲、−０．０５％から−０．８０％までの範囲内にある。ＰＬＤの負の相対屈折率は、屈折率を増加する物質で、ＰＬＤの境界を形成するコア及びクラッドの一部をドーピングすることによって得られる。基準屈折率の選択に依存して、ＰＬＤの相対屈折率は、正になり得るが、これは、単に数学的な慣例であり、屈折率プロファイル形状や機能には影響しない。より好ましいＰＬＤのパラメータは、３μｍから１０μｍまでの幅と、−０．２％から−０．８％までの相対屈折率である。実際には、ＰＬＤの相対屈折率のより低い負の限界が、通常、好ましいことよりも起こりうることによって要求される。ＰＬＤも、屈折率プロファイルチャートの水平軸及びＰＬＤによって包囲された領域の点で特徴付けられている。例えば、ＰＬＤがステップ屈折率の場合、包囲された領域は、ステップの深さが乗算されたステップの幅である。このように、ステップ屈折率と関連する好ましい包囲された領域は、直前に記載されたより好ましい幅及び相対屈折率を使用して、約０．２μｍ％（１μｍ×０．２％相対屈折率の大きさ）から３．２％（４μｍ×０．８％相対屈折率の大きさ）までの範囲内にある。
【００２５】
本発明の実施例において、ＰＬＤの構成を含むコア及びクラッドの屈折率プロファイルは、約６０μｍ２の有効面積を提供しながらもファイバのカットオフ波長を約１４５０ｎｍから１９００ｎｍまでの範囲内に維持するように選択される。カットオフ波長は、ケーブル化の過程において約２００ｎｍだけ、または１０００ｎｍも低減される。故に、１４５０ｎｍから１９００ｎｍまでの範囲は、約１５００ｎｍを超える波長帯域に亘るシングルモード動作を提供する。本発明にて開示される導波路の減衰は、高性能通信システムに適したレベルに維持される。本発明により作製され且つ１５２０ｎｍから１６５０ｎｍまでの好ましい波長帯域にて使用されるように設計されたファイバの減衰は、１５５０ｎｍで測定される。しかしながら、１５５０ｎｍでの減衰と好ましい帯域での他の波長での減衰との関係は、当業界においては周知である。本発明により作製された導波路に対する１５５０ｎｍでの導波路の減衰は、０．２５ｄＢ／ｋｍよりも小であり、大抵は０．２２ｄＢ／ｋｍよりも小である。０．２０ｄＢ／ｋｍよりも小なる１５５０ｎｍでの減衰が、本発明に開示されたプロファイルを有するファイバに対して測定された。
【００２６】
本発明のさらなる実施例において、コアの中心領域は、３つのセグメントを有し、各々が導波路の中心線に最近接するセグメントに対してΔ０％（他に何も述べられていなければこのセグメントの相対屈折率がセグメントに対して最大の相対屈折率になる）、中心線から外側にカウントして２番目のセグメントに対してΔ１％、３番目のセグメントに対してΔ２％とラベルが付された相対屈折率を有する。相対屈折率は、Δ０％＞Δ２％＞Δ１％となるように選択される。ＰＬＤを含むセグメントの各々のプロファイル形状は、α−プロファイル、ステップ、角が丸いステップ、台形、角が丸い台形である。傾斜に急な変化を有するプロファイルの丸みは、一般に、ドーパントの濃度の高い領域から低い領域へのドーパントの拡散による。本発明にて使用される基準屈折率の定義を与えると、プロファイルの実施例は、負になるＰＬＤ相対屈折率Δｐ％を有する。上記の如く、クラッド層の平均屈折率は、相対屈折率を計算するための基準屈折率として使用される。この実施例の詳細を、以下の実施例に示す。
【００２７】
本発明のさらなる実施例において、コアの中心領域は、４つのセグメントを有し、その各々は、導波路の中心線に最近接するセグメントに対してはΔ０％（他に述べられていなければこのセグメントの相対屈折率は最大相対屈折率値になる）、２番目のセグメントに対してはΔ１％、中心線から外側にカウントして、３番目のセグメントに対してΔ２％、４番目のセグメントに対してΔ３％とラベルが付された相対屈折率を有する。相対屈折率は、Δ０％＞Δ２％＞Δ３％となるように選択される。好ましくは、Δ１≧Δ３％である。第３の環状セグメントは、より高い屈折率の第２の環状セグメントをＰＬＤから分離する。この構成は、ゲルマニウムがドープされた領域とフッ素がドープされた領域との間の界面を避けて界面のエアバブルの形成を抑制する点で、導波路ファイバのプリフォームの製造に関して長所を有する。ＰＬＤを含む各セグメントのプロファイル形状は、α−プロファイル、ステップ、角が丸いステップ、台形、角が丸い台形である。傾斜に急な変化を有するプロファイルの丸みは、概して、ドーパント濃度の高い領域から低い領域へのドーパントの拡散による。本実施例の一例を以下に示す。
【００２８】
本発明の他の概念は、第１の概念のように構成されたシングルモード導波路ファイバである。このファイバは、３つまたは４つのセグメント中心コア領域と特定のコア及びクラッド屈折率プロファイルを有する。屈折率プロファイルは、約６０μｍ２よりも大なる有効面積と、約６５ｄＢよりも小なる、好ましくは３０ｄＢよりも小なる、より好ましくは２０ｄＢよりも小なるピンアレイベンド損失とを有する。この概念の実施例は、最大０．２５ｄＢ／ｋｍ、大抵は最大０．２２ｄＢ／ｋｍの減衰と、最小約９μｍのモードフィールドとを有する導波路を含む。本発明のこの概念のさらなる実施例において、ＰＬＤの外径は、約１５μｍから２５μｍまでの範囲内にある。
【００２９】
第１の概念による本発明のもう１つの概念は、６０μｍ２よりも大なる有効面積と、約２２ｄＢよりも小なるピンアレイベンド損失と、約１１ｄＢ／ｍよりも小なる２０ｍｍマンドレルベンド損失とを提供する。
本発明のこの概念の実施例は、最大約０．２５ｄＢ／ｋｍの減衰を提供し、大抵は最大約０．２２ｄＢ／ｋｍである。
【００３０】
本発明のさらなる概念は、本発明の第１の概念により作製され、０．７５μｍから８μｍまでの範囲内のＰＬＤの幅を有するシングルモード導波路ファイバである。導波路のコアの屈折率プロファイルは、約１５２０ｎｍから１６５０ｎｍまでの帯域に導波路ウインドウで動作するように構成されている。この概念の実施例は、約１４μｍから２５μｍまでの範囲内に位置するＰＬＤの外径を有する。
【００３１】
減衰レベルや有効面積によって特徴付けられる実施例の各概念において、０．２２ｄＢ／ｋｍ、または０．２０ｄＢ／ｋｍより小なる低い減衰、または６５μｍ２、６８μｍ２、７０μｍ２、８０μｍ２、８５μｍ２よりも大なる大きな有効面積が可能であり、好ましい。
本発明のさらなる特徴及び効果は、以下の記載に詳細を示し、当業者においては、以下の記載、請求項、図面から、または本発明に記載されたように本発明を実行することによって理解することによって、明らかになる。
【００３２】
上記記載及び以下の記載は、本発明を単に例示したのみであり、請求項に記載されるように本発明の性質及び特徴を理解するための全体像を提供するものである。添付の図面は、本発明のさらなる理解を促し、本明細書の一部を構成するものである。図面は、本発明の様々な実施例を示し、発明の詳細な説明と共に、本発明の原理及び動作を説明するものである。
【００３３】
[発明の詳細な説明
]本発明の好ましい実施例、添付図面に示した実施例の詳細を以下に説明する。可能な限り、同一の参照符号は、図面全体に亘って同一または同様な部品を引用するものである。本発明のシングルモード導波路ファイバの一実施例を図２に示す。図２の屈折率プロファイルのセグメントは、側部が傾斜した、ほぼステップ形状として示され、セグメント４０，４３，４６，５０も、α−プロファイル形状、または角が丸いステップ屈折率、台形、または角の丸い台形の形状を有する。調整可能な形状及びサイズ屈折率プロファイルの複数のセグメントを有するコアによって提供される柔軟性は、導波路特性の複数の組合せの達成を可能にするのに十分である。図２のプロファイルは、以下の実施例１に示す所望の特性を生成するプロファイルのグループを表す。このグループは、相対屈折率及び半径の以下の好ましい範囲によって定義される。中心セグメント４０は、およそ０．３５％から０．４５％までの範囲内に相対屈折率パーセントΔ０％と、およそ３μｍから５μｍまでの範囲内の半径４２とを有する。第１環状セグメント４３は、約０から０．０５％までの範囲の相対屈折率Δ１％と、約７μｍから９μｍまでの範囲内に外径４４とを有する。第２環状セグメント４６は、約０．０６％から０．２０％までの範囲内に相対屈折率Δ２％と、約９μｍから１３μｍまでの範囲内に外径４８とを有する。ＰＬＤ５０の相対屈折率パーセントΔｐ％は、およそ−０．０５％から−０．８０％までの範囲と、およそ１９μｍから２１μｍまでの範囲内の中心半径４９とを有する。ＰＬＤの幅５２は、約３μｍから１０μｍまでの範囲内にある。導波路ファイバは、７０μｍ２を超える、好ましくは７５μｍ２を超える、より好ましくは８０μｍ２を超える有効面積を呈する、これらのΔ％対半径範囲を、１５５０ｎｍで０．２５ｄＢ／ｋｍよりも小さい、好ましくは０．２２ｄＢ／ｋｍよりも小さい減衰と、１５２０ｎｍから１６５０ｎｍの波長範囲に亘る０．０９ｐｓ／ｎｍ２−ｋｍよりも小さい、好ましくは０．０７５ｐｓ／ｎｍ２−ｋｍよりも小さい全分散傾斜と、１００ｄＢよりも小さい、好ましくは６５ｄＢよりも小さいピンアレイ折曲損失とを使用して作製されてきた。
【００３４】
本発明は、本発明を例示する目的の以下の実施例によって更に説明する。
実施例１
図２を参照すると、図示されたプロファイルは、それぞれ相対屈折率４０，４３，４６，５０と、０．３９％のΔ０％、０のΔ１％、０．０８５％のΔ２％、−０．３のＰＬＤのΔｐ％と、３．５μｍの中心セグメント外径４２と、８μｍの第１環状セグメント外径４４と、１７μｍの第２環状セグメント外径４８と、２０μｍのＰＬＤ４９の中心外径と、４μｍのＰＬＤ幅とを有する。
【００３５】
モデル化された導波路パラメータは、１５５０ｎｍの全分散、３．６７ｐｓ／ｎｍ−ｋｍと、全分散傾斜、０．０６８ｐｓ／ｎｍ２−ｋｍと、モードフィールド直径、１０．６μｍと、有効面積、８６．４μｍ２、ファイバカットオフ波長、１４９９ｎｍと、ピンアレイ折曲損失、６５ｄＢである。上記プロファイルを使用して、１５５０ｎｍで０．２０ｄＢ／ｋｍよりも小さい減衰を有するファイバが作製された。約１．６５μｍ％のＰＬＤ領域を有するモデル化プロファイルに関係するパワー分布を、図２の曲線５６に示される。ＰＬＤの効果は、コア領域の端部近傍におけるパワーを急峻に減らすことである。
【００３６】
比較例１
第２のプロファイルが、ＰＬＤが含まれないこと以外は実施例１のプロファイルに相当してモデル化された。この比較例において、モデル化導波路パラメータは、１５５０ｎｍの全分散、１．１８ｐｓ／ｎｍ−ｋｍ、全分散傾斜、０．０５８ｐｓ／ｎｍ２−ｋｍ、モードフィールド直径１０．８μｍ、有効面積９０．３μｍ２、ファイバカットオフ波長２２１３ｎｍ、ピンアレイ折曲損失１２７ｄＢである。モデル化プロファイルに関連したパワー分布を、図２の曲線５４に示す。ＰＬＤが無い場合に、コア端部でのパワーは、比較的高く、ピンアレイマクロベンド損失に結果としてなる特性は、ＰＬＤプロファイルのものよりも２倍大きい。各パワー曲線５６，５４に対して中心線から２５μｍでのパワーを１０μｍでのパワーによって徐算することによって形成されるそれぞれのパワー比は、３×１０−５、７．６×１０−４である。ＰＬＤは、大きさのオーダ以上の改良を提供し、故にマクロベンド損失を低減する。更に、パワーの内側シフトによるマクロベンドの改善は、他の導波路特性に何ら悪影響を与えずに行われるのである。
【００３７】
図３のプロファイルは、以下の実施例２に示す所望の特性を生じるプロファイルのグループを表す。このプロファイルのグループは、ＰＬＤによって包囲された３つのセグメントを含む中心コア領域を有する。この領域は、特に海面下での使用に適している。ここで、再び各コアセグメントのプロファイルは、図２の上記議論に示された任意の形状を採り得る。このグループは、相対屈折率及び半径の以下の好ましい範囲によって画定される。中心セグメント１８は、約０．５％から０．６％までの範囲の相対屈折率パーセントΔ０％と、約２．０μｍから４．５μｍまでの範囲の外径２６とを有する。中心セグメント１８は、第１の環状セグメント２０によって包囲されている。この第１の環状セグメント２０は、中心セグメント１８のものよりも小さい相対屈折率パーセント、すなわち約−０．０２５％から０．０１％までの範囲のΔ１％と、約５μｍから９μｍまでの範囲の外径２８とを有する。第１の環状セグメント２０は、第２の環状セグメント２２によって包囲されている。第２の環状セグメント２２は、約０．０６％から０．３０％までの範囲にある相対屈折率パーセントΔ２％と、約１１μｍから１６μｍまでの範囲の外径３０とを有する。ＰＬＤ２４の相対屈折率パーセントΔｐ％は、約−０．０５％から０．８０％までの範囲であり、中心径３２は、約１４μｍから２０μｍまでの範囲にある。ＰＬＤの幅３４は、約０．７５μｍから１３μｍまでの範囲にある。好ましくは、Δｐ％は、約−０．２％から−０．８％までの範囲にあり、より好ましくは、−０．２５％未満である。
【００３８】
導波路ファイバは、これらのΔ％対半径範囲の屈折率プロファイルを使用して作製され、６５μｍ２を超える、好ましくは６８μｍ２を超える、より好ましくは７０μｍ２を超える有効面積を、以下のパラメータとの組み合わせることによって呈する。上記パラメータは、１５５０ｎｍでの減衰が、０．２５ｄＢ／ｋｍよりも、好ましくは０．２３ｄＢ／ｋｍよりも、より好ましくは０．２１ｄＢ／ｋｍよりも小さく、１５２０ｎｍから１６５０ｎｍまでの波長帯域に対する全分散傾斜が、０．０９ｐｓ／ｎｍ２−ｋｍよりも、好ましくは０．０８ｐｓ／ｎｍ２−ｋｍよりも小さく、ピンアレイベンド損失は、５０ｄＢよりも、好ましくは３５ｄＢよりも、より好ましくは３０ｄＢよりも小さいことである。マイクロベンド損失は、約５ｄＢ／ｍよりも小さく、好ましくは３．３ｄＢ／ｍよりも小さい。導波路ファイバは、１５５０ｎｍでの減衰が０．２２ｄＢ／ｋｍよりも小さいこの屈折率プロファイルを使用して作製される。１５５０ｎｍでの全分散は、ゼロ分散波長の配置によって正または負の値を有するように作製できる。ケーブルになったときのカットオフ波長の多くは、約１５５０ｎｍよりも小さい。
【００３９】
本発明は、実施例の開示を目的とする以下の実施例によってより詳細に説明される。
実施例２
図３を参照すると、図示されたプロファイルは、それぞれ相対屈折率１８，２０，２２，２４と、０．５４％のΔ０％、−０．０２％のΔ１％、０．１％のΔ２％、−０．３％のＰＬＤのΔｐ％、３．０μｍの中心セグメント径２６，５．５μｍの第１の環状セグメント外径２８、１６μｍの第２の環状セグメント外径３０、１８μｍのＰＬＤ２４の中心径，４μｍのＰＬＤ幅３４を有する。
【００４０】
モデル化された導波路パラメータは、１５５０ｎｍの全分散、−２．９１ｐｓ／ｎｍ−ｋｍ、１５２０ｎｍから１６５０ｎｍに亘る帯域の全分散傾斜、０．７７ｐｓ／ｎｍ２−ｋｍ、モードフィールド直径９．５４μｍ、有効面積７０．４μｍ２、ファイバカットオフ波長１６７５ｎｍ、ピンアレイベンド損失１９ｄＢである。この屈折率プロファイルを有して作製された導波路ファイバは、１５５０ｎｍでの減衰が０．２２ｄＢ／ｋｍよりも小さくなった。モデル化されたプロファイルに関連するパワー分散を、図２の曲線３８として示す。ＰＬＤの効果は、コア領域の端部近傍のパワーを相当量低減し、故に、マクロベンド性能を改善することである。
【００４１】
比較例２
第２のプロファイルは、ＰＬＤが含まれていないことを除く実施例２のプロファイルに相当してモデル化された。この比較例において、モデル化導波路パラメータは、１５５０ｎｍの全分散、−４．９６ｐｓ／ｎｍ−ｋｍと、１５２０ｎｍから１６５０ｎｍまでの範囲に対する全分散傾斜０．０６８ｐｓ／ｎｍ２−ｋｍと、モードフィールド径９．６５μｍと、有効面積７２．４μｍ２と、ファイバカットオフ波長２３３３ｎｍと、ピンアレイベンド損失３２ｄＢである。モデル化プロファイルに関連するパワー分布を、図２に曲線３６として示す。ＰＬＤが無い場合は、コア端部のパワーは、比較的高く、ピンアレイマクロベンド損失になる特性は、ＰＬＤを有するプロファイルのものよりも１．６５倍高くなる。中心線から２５μｍでのパワーを中心線から１０μｍのパワーで徐算することによって形成される各パワー比は、各パワー曲線３８，３６から取られて、１．４×１０−５、１．６×１０−４となり、大きさのオーダの改善である。マクロベンド損失のこの改善は、他の導波路特性に悪影響を与えずに得られる。
【００４２】
図５のプロファイルは、以下の実施例３に示す所望の特性を生成するプロファイルのグループを表す。このプロファイルのグループは、ＰＬＤによって包囲された４つのセグメントを含むコアの中心領域を有する。この設計は、海面下での使用に好ましい。ここで、再び各コアセグメントのプロファイルは、図２の議論において述べた任意の形状を取り得て、好ましくは、様々なセグメントが、相対屈折率及び半径の以下の好ましい範囲内に入る。中心セグメント６０は、約０．５３％から０．６５％までの範囲内の相対屈折率Δ０％と、約２．０μｍから２．５μｍまでの範囲内の外径７１とを有する。中心セグメント６０は、第１の環状セグメント６２によって包囲されている。この第１の環状セグメント６２は、中心セグメントのものよりも小であり好ましくは０から０．０６５％までの範囲にある相対屈折率Δ１％を有する。セグメント６２の外径７２は、第２セグメント６４の外径７４及び幅８０によって決定される。第１の環状セグメント６２は、第２の環状セグメント６４によって包囲されている。第２の環状セグメント６４は、約０．１０％から０．７０％までの相対屈折率Δ２％と、約０．３０μｍから０．９０μｍまでの範囲の幅８０とを有する。第３の環状セグメント６６は、第２の環状セグメント６４を包囲し、約０から０．０５％までの範囲内の相対屈折率と、約１４．５μｍから１６．５μｍまでの範囲の外径７５とを有する。ＰＬＤの相対屈折率Δｐ％は、約−０．０５％から−０．８０％までの範囲を有し、内径７５は、１２μｍから１９．５μｍまでの範囲にあり、外径７７は、１７μｍから２５μｍまでの範囲にある。故に、ＰＬＤの最大幅は、１３μｍである。ＰＬＤの幅の好ましい範囲は、３から１０μｍであり、一方、ＰＬＤの幅は、約０．７５μｍから１３μｍまでの範囲内の値を取り得る。相対屈折率パーセントΔｐ％は約−０．２％から−０．８％までの範囲内にあり、好ましくは−０．２０％よりも小なる負の数である。
【００４３】
他の実施例において、図５のプロファイルは、以下の実施例３に示す所望の特性を生成するプロファイルのグループを表す。このプロファイルのグループは、一般に、ＰＬＤによって包囲された４つのセグメントを含む中心コア領域を有する。この設計は、特に海面下での使用に適している。ここで再び、各コアセグメントのプロファイルは、図２の議論で示した任意の形状を取りうるものであり、好ましくは、様々なセグメントが、相対屈折率及び半径の以下に示す好ましい範囲に入る。中心セグメント６０は、約０．５％から０．６％までの範囲の相対屈折率Δ０％と、約２．４μｍから３．０μｍまでの範囲内の外径７１とを有する。中心セグメント６０は、第１の環状セグメント６２によって包囲される。この第１の環状セグメント６２は、中心セグメント６０のものよりも小である、約０から０．１％までの範囲内の相対屈折率Δ１％と、約８．４μｍから９．７μｍまでの範囲内の外径７２とを有する。第１の環状セグメント６２は、第２の環状セグメント６４によって包囲されている。この第２の環状セグメント６４は、約０．２０％から０．３０％までの範囲の相対屈折率Δ２％と、約１０．３μｍから１２．６μｍまでの範囲内の外径７４とを有する。第３の環状セグメント６６は、第２の環状セグメント６４を包囲し、約０から０．０５までの範囲内の相対屈折率と、約１４．５μｍから１６．５μｍまでの範囲内の外径７５とを有する。ＰＬＤ６８の相対屈折率パーセントΔｐ％は、約−０．０５％から−０．８０％までの範囲を有し、１６．５μｍから２０．２μｍまでの範囲内の中心径７８を有する。本実施例のＰＬＤの幅７０は、約６．４μｍから７．９μｍまでの範囲内にあり、一方、上記の如く、ＰＬＤの幅は、約０．７５μｍから１３μｍまでの範囲内の値を有する。好ましくは、Δｐ％は、好ましくは約−０．２％から−０．８％までの範囲内にあり、より好ましくは、−０．２０％よりも小なる負の数である。
【００４４】
実施例３
図５を参照すると、図示したプロファイルは、相対屈折率６０，６２，６４，６６、０．５５％のΔ０％、０．０１％のΔ１％、０．２２５％のΔ２％、０のΔ３％、−０．２５％のＰＬＤΔｐ％、２．３７μｍの中心セグメント外径７１，８．８μｍの第１環状セグメント外径７２，１１．４μｍの第２環状セグメント外径７４，１５μｍの第１環状セグメント６６外径，１８．３μｍのＰＬＤ７８の中心径，７．１μｍのＰＬＤ幅を有する。
【００４５】
このプロファイルにより作製された導波路ファイバは、１５６０ｎｍの全分散が−２．４ｐｓ／ｎｍ−ｋｍであり、全分散傾斜が０．０７９ｐｓ／ｎｍ２−ｋｍであり、９．３６μｍのモードフィールド径、６７．４μｍ２の有効面積、１３７８ｎｍのケーブル化カットオフ波長、２９．６ｄＢのピンアレイベンド損失を呈する。記載されたプロファイルを使用して、０．２２ｄＢ／ｋｍより小なる１５５０ｎｍでの減衰を有するファイバが作製され、大抵の場合、１５５０ｎｍでの減衰は０．２０４ｄＢ／ｋｍである。本実施例に対するマイクロベンド損失は、３．３２ｄＢ／ｋｍである。
【００４６】
上記実施例の何れにおいても、より大なる直径のポリマコーティングが上記記載の任意の実施例と共に使用されるとき、マイクロベンド損失は、相当量が低減され、大抵は約１ｄＢ／ｋｍよりも小なる値になる。より大なる直径のコーティングの実施例は、２重レイヤコーティングが１２５μｍの直径を有する導波路ファイバに使用されるものである。１次、すなわち第１の層は、１９０μｍ±１０μｍの直径を有し、第２の層は、２８５μｍ±１０μｍの直径を有する。コーティングの外径についての上限は、価格やケーブル化の容易さ等の実施を考慮して設定される。コーティング直径についての理にかなった上限は、１２５μｍのガラスファイバ直径に対して約３１０μｍである。マイクロベンド損失は、２６０μｍ±１０μｍほどと低くターゲットが向けられた第２の層の直径を有するコーティングを使用して改善される。代表的なファイバ光ポリマコーティングは、１次層に対しては１．０ＭＰａより小なる弾性率を有し、第２の層に対しては６５０ＭＰａよりも大なる弾性率を有する、ウレタンアクリル酸塩をベースとする材料である。一実施例において、１次層は、約１．０ＭＰａから１．３ＭＰａまでの範囲内の弾性率を有し、第２の層は、約６５０ＭＰａから８５０ＭＰａまでの範囲内の弾性率を有する。
【００４７】
実施例４
実施例３によるパラメータと、上記のより大なる直径を有するクラッド層を包囲するポリマコーティングと、を有する導波路ファイバが作製され測定された。測定されたパラメータは、１５６０ｎｍの全分散が−２．３ｐｓ／ｎｍ−ｋｍ、全分散傾斜が０．０７８ｐｓ／ｎｍ２−ｋｍ、モードフィールド径が９．２５μｍ、有効面積が６６μｍ２、ケーブル化カットオフ波長が１４３５ｎｍ、ピンアレイベンド損失が４．７ｄＢ、１５５０ｎｍでの減衰が０．１９６，マイクロベンド損失が０．６４ｄＢ／ｋｍである。
【００４８】
本明細書に開示する発明は、本質的に任意の屈折率プロファイルに適用され、他の導波路ファイバ特性を実質的に変化させずに折曲抵抗の改善を達成する。図４の曲線５８は、ＰＬＤ領域が増大したときの１０μｍに対する２５μｍのパワー比の変化を示す。曲線５８は、別の屈折率プロファイルを使用して生成された一連のポイントに一番良く適合する。より低いＰＬＤ値、１よりも小なる値に対して、適合された線を中心とするパワー比データポイントの広がりは、７×１０−５である。より大きなＰＬＤ面積に対して、パワー比の広がりは、約２．２×１０−５である。ＰＬＤの面積が増大するにつれて、マクロベンド損失の改善は、ＰＬＤセグメントの内側にあるコアセグメントの詳細に依存しなくなる。本発明の利点は、１２５０ｎｍから１７００ｎｍの波長帯域で使用するために設計された多くのプロファイルに対して利用できる。
【００４９】
本発明の様々な応用例及び様々な変形例が、本発明の請求項から逸脱せずに導かれることは、当業者には明らかである。このように、本発明は、請求項の範囲及び均等物になるならば、本発明の変形例及び応用例を含むことを意図するものである。
【図面の簡単な説明】
【図１】
本発明にて使用される半径の定義を提供するセグメント化コアプロファイルを説明する図である。
【図２】
本発明によって作製された屈折率プロファイルである。
【図３】
本発明によって作製された屈折率プロファイルである。
【図４】
ＰＬＤ領域におけるパワー比の依存性を示すチャートである。
【図５】
コアの中心領域が４つのセグメントからなる本発明により作製された屈折率プロファイルのチャートである。
【図１】
2004500590.tif 000008
【図２】
2004500590.tif 000009
【図３】
2004500590.tif 000010
【図４】
2004500590.tif 000011
【図５】
2004500590.tif 000012
【国際公開パンフレット】
2004500590.tif 000013
2004500590.tif 000014
2004500590.tif 000015
2004500590.tif 000016
2004500590.tif 000017
2004500590.tif 000018
2004500590.tif 000019
2004500590.tif 000020
2004500590.tif 000021
2004500590.tif 000022
2004500590.tif 000023
2004500590.tif 000024
2004500590.tif 000025
2004500590.tif 000026
2004500590.tif 000027
2004500590.tif 000028
2004500590.tif 000029
2004500590.tif 000030
2004500590.tif 000031
2004500590.tif 000032
2004500590.tif 000033
2004500590.tif 000034
2004500590.tif 000035
2004500590.tif 000036
2004500590.tif 000037
2004500590.tif 000038
2004500590.tif 000039
2004500590.tif 000040
2004500590.tif 000041
【国際調査報告】
2004500590.tif 000042